(57)【要約】【課題】より優れた柔軟性および耐候性を有するポリ塩化ビニル系樹脂シートおよびそれを与えるポリ塩化ビニル系樹脂組成物を提供する。【解決手段】本発明のポリ塩化ビニル系樹脂組成物は、３５重量部８０重量部以下のエチレン−酢酸ビニル共重合体に由来する基幹ポリマーと、２０重量部以上６５重量部以下の塩化ビニルモノマーまたは塩化ビニル混合モノマーに由来するグラフト鎖とのエチレン−酢酸ビニルグラフト塩化ビニル系樹脂（i）、および、エチレン−酢酸ビニルグラフト塩化ビニル系樹脂（i）１００重量部に対し１０重量部以上２００重量部以下熱可塑性エラストマー（ii）を含む。【選択図】なし【特許請求の範囲】
【請求項１】
３５重量部８０重量部以下のエチレン−酢酸ビニル共重合体に由来する基幹ポリマーと、２０重量部以上６５重量部以下の塩化ビニルモノマーまたは塩化ビニル混合モノマーに由来するグラフト鎖とのエチレン−酢酸ビニルグラフト塩化ビニル系樹脂（i）、および、前記エチレン−酢酸ビニルグラフト塩化ビニル系樹脂（i）１００重量部に対し１０重量部以上２００重量部以下の熱可塑性エラストマー（ii）を含むポリ塩化ビニル系樹脂組成物。
【請求項２】
前記熱可塑性エラストマー（ii）が、エチレン−酢酸ビニル共重合体、エチレン−酢酸ビニル−一酸化炭素共重合体、エチレン−（メタ）アクリル酸エステル−一酸化炭素共重合体、および塩素化ポリエチレンからなる群から選ばれる、請求項１に記載のポリ塩化ビニル系樹脂組成物。
【請求項３】
前記ポリ塩化ビニル系樹脂組成物が（メタ）アクリル系粒子を含む、請求項１または２に記載のポリ塩化ビニル系樹脂組成物。
【請求項４】
１０重量％以上８０重量％以下の無機充填剤を含む、請求項１から３のいずれか１項に記載のポリ塩化ビニル系樹脂組成物。
【請求項５】
請求項１から４のいずれか１項に記載のポリ塩化ビニル系樹脂組成物を含むポリ塩化ビニル系樹脂シート。
【請求項６】
総厚が１．０ｍｍ以上５．０ｍｍ以下である、請求項５に記載のポリ塩化ビニル系樹脂シート。
【請求項７】
強化繊維を含む、請求項５または６に記載のポリ塩化ビニル系樹脂シート。
【請求項８】
前記強化繊維を含む補強層と、前記補強層の一方の面に積層された前記ポリ塩化ビニル系樹脂組成物の層と、他方の面に積層された前記ポリ塩化ビニル系樹脂組成物の層または他の層と、を含む、請求項７に記載のポリ塩化ビニル系樹脂シート。
【請求項９】
前記ポリ塩化ビニル系樹脂組成物の層、または、前記ポリ塩化ビニル系樹脂組成物の層に被覆層が積層されている場合は前記ポリ塩化ビニル系樹脂組成物の層および前記被覆層の少なくともいずれかが、紫外線遮蔽剤を含むことによって紫外線バリア層を構成し、前記紫外線バリア層が、前記ポリ塩化ビニル系樹脂シートの総厚の２０％の肉厚における３００ｎｍ以上４００ｎｍ以下の紫外線透過率が５％以下の紫外線バリア性を有する、請求項５から８のいずれか１項に記載のポリ塩化ビニル系樹脂シート。
【請求項１０】
前記被覆層のみが前記紫外線バリア層を構成し、前記紫外線バリア層の厚みが総厚の２０％以下である、請求項９に記載のポリ塩化ビニル系樹脂シート。
【請求項１１】
前記被覆層が、（メタ）アクリル系樹脂、およびポリ塩化ビニル系樹脂からなる群から選ばれる樹脂に前記紫外線遮蔽剤を含む、請求項８から１０のいずれか１項に記載のポリ塩化ビニル系樹脂シート。
【請求項１２】
屋外に設置して用いられる施工資材である、請求項５から１１のいずれか１項に記載のポリ塩化ビニル系樹脂シート。
【発明の詳細な説明】
【技術分野】
【０００１】
本発明は、塩化ビニル系樹脂組成物およびシートに関する。より具体的には、本発明は、塩化ビニル系樹脂防水シートなどの、長期的に耐久性を維持するシートおよびそれに用いられる樹脂組成物に関する。
【背景技術】
【０００２】
屋外に施設される防水シートには、一般的に塩化ビニル系樹脂製のものが用いられる。一般的に塩化ビニル系樹脂防水シートは耐久性の問題があり、耐久性を備えさせるための提案が種々なされている。
【０００３】
たとえば、特開２０００−２３４００５号公報（特許文献１）には、可塑剤を使用せず、柔軟性、耐候性に優れた、住宅の陸屋根に張設される防水シートの原料となる防水シート用樹脂が記載されている。
【先行技術文献】
【特許文献】
【０００４】
【特許文献１】特開２０００−２３４００５号公報
【発明の概要】
【発明が解決しようとする課題】
【０００５】
特開２０００−２３４００５号公報（特許文献１）に記載のシートは、可塑剤の移行に起因する耐久性の低下を防ぐ目的で、特定量のアクリル系共重合体に特定量の塩化ビニルまたは塩化ビニルを主成分とするビニルモノマーをグラフト重合させ、塩化ビニル系樹脂自体の柔軟性を向上させている。しかしながら、このシートであっても依然として柔軟性および耐候性について改善の余地がある。
【０００６】
そこで本発明の目的は、より優れた柔軟性および耐候性を有するポリ塩化ビニル系樹脂シートおよびそれを与えるポリ塩化ビニル系樹脂組成物を提供することにある。
【課題を解決するための手段】
【０００７】
本発明者らは鋭意検討の結果、所定量のエチレン−酢酸ビニル共重合体と所定量の酢酸ビニルモノマーとのエチレン−酢酸ビニルグラフト塩化ビニル系樹脂に、所定量の熱可塑性エラストマーを含ませたポリ塩化ビニル樹脂組成物を用いることによって上記本発明の目的が達成できることを見出し、本発明を完成するに至った。
本発明は、以下の発明を含む。
【０００８】
（１）
本発明のポリ塩化ビニル系樹脂組成物は、３５重量部８０重量部以下のエチレン−酢酸ビニル共重合体に由来する基幹ポリマーと、２０重量部以上６５重量部以下の塩化ビニルモノマーまたは塩化ビニル混合モノマーに由来するグラフト鎖とのエチレン−酢酸ビニルグラフト塩化ビニル系樹脂（i）、および、当該エチレン−酢酸ビニルグラフト塩化ビニル系樹脂（i）１００重量部に対し１０重量部以上２００重量部以下の熱可塑性エラストマー（ii）を含む。
【０００９】
これによって、ポリ塩化ビニル系樹脂シートとして成形された場合に、より優れた柔軟性および耐候性が具わる。
【００１０】
（２）
上記（１）のポリ塩化ビニル系樹脂組成物は、熱可塑性エラストマー（ii）が、エチレン−酢酸ビニル共重合体、エチレン−酢酸ビニル−一酸化炭素共重合体、エチレン−（メタ）アクリル酸エステル−一酸化炭素共重合体、および塩素化ポリエチレンからなる群から選ばれてよい。
【００１１】
これによって、ポリ塩化ビニル系樹脂シートとして成形された場合に、柔軟性および耐候性をさらに向上させることができる。
【００１２】
（３）
上記（１）または（２）のポリ塩化ビニル系樹脂組成物は、ポリ塩化ビニル系樹脂組成物が（メタ）アクリル系粒子を含んでよい。
【００１３】
これによって、ポリ塩化ビニル系樹脂シートとして成形された場合に、シートの柔軟性および耐候性をさらに向上させることができる。
【００１４】
（４）
上記（１）から（３）のいずれかのポリ塩化ビニル系樹脂シートは、１０重量％以上８０重量％以下の無機充填剤を含んでよい。
【００１５】
これによって、ポリ塩化ビニル系樹脂シートの良好な強度および成形性を得ることができる。また、無機充填剤が無機系紫外線吸収剤として機能する場合は、良好な紫外線バリア性を具えてより良好な耐候性も得ることができる。
【００１６】
（５）
本発明のポリ塩化ビニル系樹脂組成物は、上記（１）から（４）のいずれかのポリ塩化ビニル系樹脂組成物を含むシートである。
【００１７】
これによって、より優れた柔軟性および耐候性が具わったポリ塩化ビニル系樹脂シートとなる。
【００１８】
（６）
上記（５）のポリ塩化ビニル系樹脂シートは、総厚が１．０ｍｍ以上５．０ｍｍ以下であってよい。
【００１９】
これによって、ポリ塩化ビニル系樹脂シートに、良好な強度および施工性が具わる。
【００２０】
（７）
上記（５）または（６）のポリ塩化ビニル系樹脂シートは、強化繊維を含んでよい。
（８）
上記（７）のポリ塩化ビニル系樹脂シートは、強化繊維を含む補強層と、補強層の一方の面に積層されたポリ塩化ビニル系樹脂組成物の層と、他方の面に積層されたポリ塩化ビニル系樹脂組成物の層または他の層と、を含んでよい。
【００２１】
これらによって、ポリ塩化ビニル系樹脂シートに、良好な強度および寸法安定性が具わる。
【００２２】
（９）
上記（５）から（８）のいずれかのポリ塩化ビニル系樹脂シートは、ポリ塩化ビニル系樹脂組成物の層、または、ポリ塩化ビニル系樹脂組成物の層に被覆層が積層されている場合（つまり上記（８）の場合）はポリ塩化ビニル系樹脂組成物の層および被覆層の少なくともいずれかが、紫外線遮蔽剤を含むことによって紫外線バリア層を構成してよい。この場合、ポリ塩化ビニル系樹脂シートは、紫外線バリア層が、シート総厚の２０％の肉厚において、３００ｎｍ以上４００ｎｍ以下の紫外線透過率にして５％以下の紫外線バリア性を有する。
【００２３】
このように、ポリ塩化ビニル系樹脂組成物の層自体を紫外線バリア層として機能させてもよいし、ポリ塩化ビニル系樹脂組成物の層とは別に設けられた被覆層を紫外線バリア層として機能させてもよいし、それら両方を紫外線バリア層として機能させてもよい。これによって、紫外線による劣化が紫外線バリア層の表面（つまり紫外線が入射する面）付近のみにとどまりポリ塩化ビニル系樹脂シートの大部分で劣化を免れるため、当該シート全体として機械的特性を維持することができる。したがって、ポリ塩化ビニル系樹脂シートに良好な耐候性が具わる。
【００２４】
（１０）
上記（９）のポリ塩化ビニル系樹脂シートは、被覆層のみが紫外線バリア層を構成してよい。この場合、被覆層である紫外線バリア層の厚みが、ポリ塩化ビニル系樹脂シートの総厚の２０％以下である。
【００２５】
これによって、ポリ塩化ビニル系樹脂シートの比較的薄い被覆層で紫外線を効率的に遮蔽することで、ポリ塩化ビニル系樹脂組成物の層を紫外線から効果的に保護してより良好な耐候性を得るとともに、ポリ塩化ビニル系樹脂組成物の層に紫外線遮蔽剤を用いないためその厚みを確保し溶剤溶着性または熱融着性を良好に具えることができる。
【００２６】
（１１）
上記（８）から（１０）のいずれかのポリ塩化ビニル系樹脂シートは、被覆層が、（メタ）アクリル系樹脂、およびポリ塩化ビニル系樹脂からなる群から選ばれる樹脂に紫外線遮蔽剤を含む。
【００２７】
これによって、表層で紫外線を遮蔽することでエチレン−酢酸ビニルグラフト塩化ビニル系樹脂（i）と熱可塑性エラストマー（ii）とを含むポリ塩化ビニル系樹脂組成物の層を紫外線から保護してより良好な耐候性を得ることができる。
なお、グラフト塩化ビニル系樹脂は、（メタ）アリルグラフト塩化ビニル系樹脂およびエチレン−酢酸ビニルグラフト塩化ビニル系樹脂（i）からなる群から選ばれる。
【００２８】
（１２）
上記（５）から（１１）のいずれかのポリ塩化ビニル系樹脂シートは、屋外に設置して用いられる施工資材であってよい。
【００２９】
このように、本発明のポリ塩化ビニル系樹脂シートは、より優れた柔軟性、または当該柔軟性および紫外線バリア性によって、熱および／または紫外線に曝露される屋外に設置されて使用される施工資材である場合に優れた耐候性がより有用に発揮される。このため、施工面に対する再施工の回数を低減することができる。したがって、特に専用金具を使用して施工する場合、長期的には、再施工の都度必要となる専用金具の打ち込み箇所の増加を抑えることができる。
【発明の効果】
【００３０】
本発明によれば、より優れた柔軟性および耐候性を有するポリ塩化ビニル系樹脂シートおよびそれを与えるポリ塩化ビニル系樹脂組成物を提供することができる。
【図面の簡単な説明】
【００３１】
【図１】本発明のポリ塩化ビニル系樹脂防水シートの一例の模式的断面図である。
【図２】本発明のポリ塩化ビニル系樹脂防水シートの一例の模式的断面図である。
【図３】本発明のポリ塩化ビニル系樹脂防水シートの一例の模式的断面図である。
【図４】本発明のポリ塩化ビニル系樹脂防水シートの一例の模式的断面図である。
【図５】本発明のポリ塩化ビニル系樹脂防水シートの一例の模式的断面図である。
【図６】本発明のポリ塩化ビニル系樹脂防水シートの一例の模式的断面図である。
【発明を実施するための形態】
【００３２】
［１．ポリ塩化ビニル系樹脂組成物］
本発明のポリ塩化ビニル系樹脂シートを与えるポリ塩化ビニル系樹脂組成物は、エチレン−酢酸ビニルグラフト塩化ビニル系樹脂（i）と熱可塑性エラストマー（ii）とを含む。ポリ塩化ビニル系樹脂組成物は、エチレン−酢酸ビニルグラフト塩化ビニル系樹脂（i）と熱可塑性エラストマー（ii）とを必須成分として含み、さらに、（メタ）アクリル系粒子、可塑剤、紫外線遮蔽剤および無機充填剤の少なくともいずれかを含んでいてもよい。
【００３３】
［１−１．エチレン−酢酸ビニルグラフト塩化ビニル系（ＰＶＣ−ＴＧ）樹脂］
エチレン−酢酸ビニルグラフト塩化ビニル系樹脂（i）は、エチレン-酢酸ビニル共重合体の基幹ポリマーと、塩化ビニルモノマーの重合体グラフト鎖を含んで構成されるグラフト共重合体、および、エチレン-酢酸ビニル共重合体の基幹ポリマーと、塩化ビニル混合モノマー（塩化ビニルモノマーと塩化ビニルモノマー以外のモノマーとの混合モノマーをいう）の重合体グラフト鎖とを含んで構成されるグラフト共重合体である。ＰＶＣ−ＴＧ樹脂（i-2）を用いることは、ポリ塩化ビニル系樹脂層の柔軟性を高めてポリ塩化ビニル系樹脂シートの耐候性を向上させることができる点で好ましい。
【００３４】
ＰＶＣ−ＴＧ樹脂（i）は、平均重合度が４００以上２５００以下であってよい。平均重合度を上記範囲内とすることによって、良好な柔軟性を得ることができる。この効果をより好ましく得る観点から、平均重合度はたとえば６４０以上１３００以下であってよい。
なお、平均重合度とは、塩化ビニル系樹脂をテトラヒドロフラン（ＴＨＦ）に溶解させ、濾過により不溶成分を除去した後、濾液中のＴＨＦを乾燥除去して得た樹脂を試料とし、ＪＩＳ Ｋ−６７２１「塩化ビニル樹脂試験方法」に準拠して測定した平均重合度を意味する。
【００３５】
［１−１−１．基幹ポリマー］
ＰＶＣ−ＴＧ樹脂（i）の基幹ポリマーを与えるエチレン-酢酸ビニル共重合体の量は、３５重量部以上８０重量部以下である。当該量が上記下限値以上であることは、ポリ塩化ビニル系樹脂層の柔軟性を高めてポリ塩化ビニル系樹脂シートの耐劣化性を向上させる点、および低温柔軟性を維持する点などで好ましく、上記上限値以下であることは、ポリ塩化ビニル系樹脂層の成形性を得やすい点で好ましい。これらの特性をより好ましく得る観点から、エチレン-酢酸ビニル共重合体の量は、４０重量部以上７５重量部以下であってよい。
【００３６】
ＰＶＣ−ＴＧ樹脂（i）の基幹ポリマーを構成するエチレン-酢酸ビニル共重合体としては特に限定されない。たとえば、エチレン−酢酸ビニル共重合体は、エチレン−酢酸ビニル共重合体に対する酢酸ビニル由来の構成単位の重量比がたとえば１．５重量％以上４０重量％以下であってよい。酢酸ビニルの構成単位の重量比が上記下限値以上であることは、ゴム弾性を高めてポリ塩化ビニル系樹脂層の柔軟性を高める点、および低温柔軟性を維持する点などで好ましく、上記上限値以下であることは、良好なハンドリング性および加工性を得る点で好ましい。これらの特性を好ましく得る観点から、酢酸ビニルの構成単位の重量比は、１０重量％以上３５重量％以下であることが好ましい。
なお、エチレン-酢酸ビニル共重合体の酢酸ビニル含有量はＪＩＳ  Ｋ  ６９２４に準拠して測定することができる。
【００３７】
［１−１−２．グラフト鎖］
ＰＶＣ−ＴＧ樹脂（i）のグラフト鎖を与える重合性モノマーは、塩化ビニルモノマーのみであってもよいし、塩化ビニル混合モノマー（塩化ビニルモノマーと、塩化ビニルモノマー以外の共重合性モノマーとの混合モノマー）であってもよい。
【００３８】
グラフト鎖を与える塩化ビニルモノマーまたは塩化ビニル混合モノマーの量は、基幹ポリマーを与えるエチレン-酢酸ビニル共重合体の３５重量部以上８０重量部以下に対し、２０重量部以上６５重量部以下である。当該量が上記下限値以上であることは、塩化ビニル系樹脂層の成形性を得やすい点で好ましく、上記上限値以下であることは、塩化ビニル系樹脂層の柔軟性を高めてポリ塩化ビニル系樹脂シートの耐劣化性を向上させる点、および低温柔軟性を維持する点などで好ましい。これらの特性をより好ましく得る観点から、グラフト鎖を与える塩化ビニルモノマーまたは塩化ビニル混合モノマーの量は、２５重量部以上６０重量部以下であってよい。
【００３９】
塩化ビニルモノマー以外の共重合性モノマーは、１種または複数種が組み合わされて用いられてよい。塩化ビニルモノマー以外の共重合性モノマーとしては、スチレン化合物、ジエン化合物、（メタ）アクリル酸アミド、ビニル化合物、不飽和ジカルボン酸ジエステル及びグリシジル化合物等が挙げられる。
【００４０】
上記スチレン化合物としては、スチレン、α−メチルスチレン、ｏ−メチルスチレン、ｍ−メチルスチレン、ｐ−メチルスチレン、ｐ−メトキシスチレン、ｐ−ｔｅｒｔブトキシスチレン及びクロロメチルスチレン等が挙げられる。上記ジエン化合物としては、ブタジエン、２，３−ジメチルブタジエン及びイソプレン等が挙げられる。上記（メタ）アクリル酸アミドとしては、（メタ）アクリル酸−アミド、Ｎ，Ｎ−ジメチルアミド及びＮ，Ｎ−プロピルアミド等が挙げられる。上記ビニル化合物としては、（メタ）アクリル酸−アニリド、（メタ）アクリロニトリル、アクロレイン、塩化ビニリデン、Ｎ−ビニルピロリドン及び酢酸ビニル等が挙げられる。上記不飽和ジカルボン酸ジエステルとしては、マレイン酸ジエチル、フマル酸ジエチル及びイタコン酸ジエチル等が挙げられる。上記グリシジル化合物としては、グリシジル（メタ）アクリレート、α−エチルグリシジル（メタ）アクリレート、α−ｎ−プロピルグリシジル（メタ）アクリレート、α−ｎ−ブチルグリシジル（メタ）アクリレート、３，４−エポキシブチル（メタ）アクリレート、３，４−エポキシヘプチル（メタ）アクリレート、α−エチル−６，７−エポキシヘプチル（メタ）アクリレート、アリルグリシジルエーテル、ビニルグリシジルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ジグリシジルオキシメチルスチレン、２，４−ジグリシジルオキシメチルスチレン、２，５−ジグリシジルオキシメチルスチレン、２，６−ジグリシジルオキシメチルスチレン、２，３，４−トリグリシジルオキシメチルスチレン、２，３，５−トリグリシジルオキシメチルスチレン、２，３，６−トリグリシジルオキシメチルスチレン、３，４，５−トリグリシジルオキシメチルスチレン、及び２，４，６−トリグリシジルオキシメチルスチレン等が挙げられる。
【００４１】
［１−１−３．ＰＶＣ−ＴＧ樹脂（i）の合成］
ＰＶＣ−ＴＧ樹脂（i）は、塊状重合、溶液重合、懸濁重合、乳化重合などいずれの重合法で得られたものであってもよい。
【００４２】
ＰＶＣ−ＴＧ樹脂（i）は、基幹ポリマーを構成するためのエチレン−酢酸ビニル共重合体を３５重量部以上、８０重量部以下と、グラフト側鎖を構成するための塩化ビニルモノマーを２０重量部以上、６５重量部以下と、を共重合させることにより得てよい。または、上記ポリ塩化ビニル系樹脂は、基幹ポリマーを構成するためのエチレン−酢酸ビニル共重合体を３５重量部以上、８０重量部以下と、グラフト側鎖を構成するための塩化ビニルモノマー及び塩化ビニルモノマー以外の共重合性モノマーを合計２０重量部以上、６５重量部以下と、を共重合させることにより得てよい。これによって、ポリ塩化ビニル系樹脂層の柔軟性を高めてポリ塩化ビニル系樹脂シートの耐劣化性を向上させ、低温柔軟性を維持するとともに、ポリ塩化ビニル系樹脂層の成形性を得やすくすることができる。
【００４３】
ポリ塩化ビニル系樹脂層の柔軟性を高めてポリ塩化ビニル系樹脂シートの耐候性をより向上させ、低温柔軟性をより良好に維持するとともに、ポリ塩化ビニル系樹脂層の成形性をより得やすくする観点からは、ＰＶＣ−ＴＧ樹脂（i）は、エチレン−酢酸ビニル共重合体４０重量部以上、７５重量部以下と、塩化ビニルモノマー２５重量部以上、６０重量部以下とを共重合させることにより得ることが好ましく、または、エチレン−酢酸ビニル共重合体４０重量部以上、７５重量部以下と、塩化ビニルモノマー及び塩化ビニルモノマー以外の共重合性モノマーを合計２５重量部以上、６０重量部以下とを共重合させることにより得られることが好ましい。
【００４４】
上記エチレン−酢酸ビニル共重合体を得る際、および上記エチレン−酢酸ビニル共重合体と上記塩化ビニルモノマー等とを重合させる際には、重合開始剤を用いることが好ましい。上記重合開始剤は特に限定されない。上記重合開始剤は、モノマー成分に可溶である油溶性のフリーラジカルを発生する化合物であることが好ましい。上記重合開始剤は、１種のみが用いられてもよく、２種以上が併用されてもよい。
【００４５】
上記重合開始剤は、ラジカル重合開始剤であることが好ましい。上記重合開始剤としては、有機パーオキサイド化合物及びアゾ化合物等が挙げられる。これら以外の重合開始剤を用いてもよい。上記有機パーオキサイド化合物としては、ラウロイルパーオキサイド、ｔ−ブチルパーオキシピバレート、ジイソプロピルパーオキシジカーボネート、ジオクチルパーオキシジカーボネート、ｔ−ブチルパーオキシネオデカノエート及びα−クミルパーオキシネオデカノエート等が挙げられる。上記アゾ化合物としては、２，２−アゾビスイソブチロニトリル及び２，２−アゾビス−２，４−ジメチルバレロニトリル等が挙げられる。
【００４６】
上記エチレン−酢酸ビニル共重合体を得る際に、および上記エチレン−酢酸ビニル共重合体と上記塩化ビニルモノマー等とを重合させる際に、分散剤を用いることが好ましい。該分散剤は、モノマー成分の液滴を懸濁及び分散させ、分散を安定化させる役割を有する。上記分散剤は１種のみが用いられてもよく、２種以上が併用されてもよい。
上記分散剤は特に限定されない。上記分散剤の好ましい例としては、ポリ（メタ）アクリル酸塩、（メタ）アクリル酸塩／アルキルアクリレート共重合体、メチルセルロース、エチルセルロース、ヒドロキシプロピルメチルセルロース、ポリエチレングリコール、ポリ酢酸ビニル及びその部分けん化物、ゼラチン、ポリビニルピロリドン、デンプン、並びに無水マレイン酸／スチレン共重合体等が挙げられる。上記分散剤は、１種のみが用いられてもよく、２種以上が併用されてもよい。
重合に用いる成分（重合可能な成分）１００重量部に対して、上記分散剤の使用量（含有量）は好ましくは０．１重量部以上、より好ましくは１重量部以上、更に好ましくは３重量部以上、好ましくは２０重量部以下、より好ましくは１０重量部以下である。
【００４７】
［１−２．熱可塑性エラストマー（ii）］
熱可塑性エラストマー（ii）は、ポリ塩化ビニル系樹脂シートの引張特性および柔軟性を良好とするため、ならびに、ポリ塩化ビニル系樹脂シートなどの施工資材の溶剤溶着性または熱融着性を高めるために含まれる。特に、総厚が薄膜化されたポリ塩化ビニル系樹脂シートなどの施工資材の溶剤溶着性または熱融着性を確保する場合に有用である。熱可塑性エラストマー（ii）は１種のみが用いられてもよく、２種以上が併用されてもよい。熱可塑性エラストマー（ii）は、後述の（メタ）アクリル系粒子とは区別される。
【００４８】
熱可塑性エラストマー（ii）の持つ機械的物性の付与効果をより一層良好に発揮する観点からは、熱可塑性エラストマー（ii）は、ＰＶＣ−ＴＧ樹脂（i）と相溶可能であることが好ましい。本明細書において、「相溶可能」とは、ＰＶＣ−ＴＧ樹脂（i）に対して、加熱成形時に均一分散することを意味する。
【００４９】
熱可塑性エラストマー（ii）としては、アクリロニトリル−ブタジエン共重合体（ＮＢＲ）、エチレン−酢酸ビニル共重合体（ＥＶＡ）、エチレン−酢酸ビニル−一酸化炭素共重合体（ＥＶＡＣＯ）、エチレン−（メタ）アクリル酸エステル−一酸化炭素共重合体、アクリルゴム（アクリル酸エステル−２−クロロエチルビニルエーテル共重合体（ＡＣＭ）、アクリル酸エステル−アクリロニトリル共重合体（ＡＮＭ）など）、塩素化ポリエチレン、ポリウレタン、塩化ビニル系熱可塑性エラストマー（塩化ビニル−酢酸ビニル共重合体、塩化ビニル−塩化ビニリデン共重合体など）、スチレン系熱可塑性エラストマー、オレフィン系熱可塑性エラストマー、ウレタン系熱可塑性エラストマー、ポリエステル系熱可塑性エラストマー、ポリアミド系熱可塑性エラストマー等が挙げられる。熱可塑性エラストマー（ii）は、１種のみが用いられてもよく、２種以上が併用されてもよい。接着性（熱融着性、溶剤溶着性）、柔軟性、及び引張破断伸びをより一層良好にする観点からは、熱可塑性エラストマー（ii）は、エチレン−酢酸ビニル共重合体、エチレン−酢酸ビニル−一酸化炭素共重合体、エチレン−（メタ）アクリル酸エステル−一酸化炭素共重合体、および塩素化ポリエチレンであることが好ましい。これらの好ましい熱可塑性エラストマーを用いる場合に、好ましい熱可塑性エラストマーは、１種のみが用いられてもよく、２種以上が併用されてもよい。
【００５０】
常温（２３℃）での柔軟性、及び引張破断伸びをより一層良好にする観点からは、熱可塑性エラストマー（ii）は、塩素化ポリエチレンであることが好ましい。接着性（熱融着性、溶剤溶着性）、常温（２３℃）での柔軟性、低温（たとえば０℃以下）での柔軟性、及び引張破断伸びをより一層良好にする観点からは、熱可塑性エラストマー（ii）は、エチレン−酢酸ビニル共重合体、エチレン−酢酸ビニル−一酸化炭素共重合体、又は、エチレン−（メタ）アクリル酸エステル−一酸化炭素共重合体であることが好ましく、エチレン−（メタ）アクリル酸ｎ−ブチル−一酸化炭素共重合体であることが好ましい。
【００５１】
上記ポリ塩化ビニル系樹脂組成物において、ＰＶＣ−ＴＧ樹脂（i）１００重量部に対して、熱可塑性エラストマー（ii）の含有量は１０重量部以上、２００重量部以下であってよい。上記ポリ塩化ビニル系樹脂組成物において、ＰＶＣ−ＴＧ樹脂（i）１００重量部に対して、熱可塑性エラストマー（ii）の含有量は好ましくは２０重量部以上、より好ましくは４０重量部以上であり、好ましくは１５０重量部以下である。熱可塑性エラストマー（ii）の含有量が上記下限以上であると、熱可塑性エラストマー（ii）による柔軟性、熱融着性、溶剤溶着強度、および伸びなどの改質効果がより一層良好になる。熱可塑性エラストマー（ii）の含有量が上記上限以下であると、ＰＶＣ−ＴＧ樹脂（i）による柔軟性がより一層良好になる。
【００５２】
熱可塑性エラストマー（ii）は、可塑剤と異なり移行または抜けが起こらないため、機械的特性の低下をより有効に防止することができる。
また、熱可塑性エラストマー（ii）は、可塑剤の使用量を低減または完全排除することができる。本発明ではポリ塩化ビニル系樹脂としてＰＶＣ−ＴＧ樹脂（i）を用いるため、熱可塑性エラストマー（ii）を用いることによって、可塑剤の含有量を０重量％にしても良好な柔軟性を得ることができる。つまり、良好な柔軟性を得ることができるとともに、機械的特性の低下も有効に防止することができる。  
【００５３】
［１−３．（メタ）アクリル系粒子］
（メタ）アクリル系粒子は、柔軟性を向上させるために含まれてよい。（メタ）アクリル系粒子は、１種のみが用いられてもよく、２種以上が併用されてもよい。上記（メタ）アクリル系粒子とは、（メタ）アクリル化合物から得られる粒子であり、より具体的には（メタ）アクリルゴム粒子である。
【００５４】
（メタ）アクリル系粒子としては、カルボン酸変性（メタ）アクリルゴム、エポキシ変性（メタ）アクリルゴム、塩素化（メタ）アクリルゴム、シリコーン変性（メタ）アクリルゴムなどが挙げられる。
また、（メタ）アクリル系粒子は、架橋構造を有するコア部と、単量体成分がコア部にグラフト重合した重合体を主成分とするシェル部からなるコアシェル型グラフト共重合体であってよい。コア部は、たとえば、（メタ）アクリル酸エステル、ブタジエンおよびスチレン−ブタジエンからなる群から選ばれる少なくとも一つの単量体成分を含んで構成される架橋ゴムであってよく、シェル部は、（メタ）アクリル酸エステル、（メタ）アクリル酸、芳香族アルケニル化合物およびシアン化ビニルからなる群から選ばれる少なくとも一つの単量体成分がコア部にグラフト重合した重合体であってよい。柔軟性をより良好に得る観点から、コアシェル型グラフト共重合体中、コア部の含有量がシェル部の含有量よりも大きいことが好ましい。
【００５５】
コアシェル型グラフト共重合体のより具体的な例としては、ブチルアクリレートの架橋ゴム粒子に、メチルメタクリレートをグラフト共重合させて得られるアクリル系グラフト共重合体；ブタジエンまたはスチレン−ブタジエンの架橋ゴム粒子に、メチルメタクリレートおよび必要に応じてスチレンをグラフト共重合させて得られるメチルメタクリレート−ブタジエン−スチレン共重合体（ＭＣＳ樹脂）；ブチルアクリレートの架橋ゴム粒子にアクリロニトリルおよびスチレンをグラフト共重合させて得られるＡＳＡなどが挙げられる。
【００５６】
（メタ）アクリル系粒子が含まれる場合、その含有量は、ＰＶＣ−ＴＧ樹脂（i）１００重量部に対して、たとえば０重量部超８０重量部以下であってよい。上記下限値超であることは、柔軟性および伸びの向上効果を良好に得る点で好ましく、上記上限値以下であることは、成形性を良好に得る点で好ましい。これらの特性をより良好に得る観点から、（メタ）アクリル系粒子の含有量は、ＰＶＣ−ＴＧ樹脂（i）１００重量部に対して、２０重量部以上６０重量部以下であることがより好ましい。
【００５７】
［１−４．可塑剤］
可塑剤としては、フタル酸エステル系可塑剤、アジピン酸エステル系可塑剤、リン酸エステル系可塑剤、高分子系可塑剤、エポキシ化植物油系可塑剤などが挙げられる。可塑剤は、２３℃、１ａｔｍ環境下で液体状態であり、たとえば熱可塑性エラストマー（ii）のように可塑化作用のある固体高分子とは区別される。
【００５８】
フタル酸エステル系可塑剤としては、ジブチルフタレート、ブチルヘキシルフタレート、ジヘプチルフタレート、ジオクチルフタレート、ジ−２−エチルヘキシルフタレート、ジイソノニルフタレート、ジイソデシルフタレート、ジウンデシルフタレート、ジラウリルフタレート、ジトリデシルフタレート、ジオクタデシルフタレート、ジシクロヘキシルフタレート、ジオクチルテレフタレートなどが挙げられる。
【００５９】
アジピン酸エステル系可塑剤としては、ジオクチルアジペート、ジイソノニルアジペート、ジイソデシルアジペート、ジ（ブチルジグリコール）アジペートなどが挙げられる。
【００６０】
リン酸エステル系可塑剤としては、トリフェニルホスフェート、トリクレジルホスフェート、トリキシレニルホスフェート、トリ（イソプロピルフェニル）ホスフェート、トリエチルホスフェート、トリブチルホスフェート、トリオクチルホスフェート、トリ（ブトキシエチル）ホスフェート、オクチルジフェニルホスフェート、フェノール・レゾルシノールポリホスフェート、フェノール・ビスフェノールＡポリホスフェートなどが挙げられる。
【００６１】
高分子系可塑剤としては、重量平均分子量５００以上、より好ましくは５００以上１００００以下の可塑剤であることが好ましい。分子量と粘度との間には相関があり、後述の粘度となる分子量であることがより好ましい。重量平均分子量が上記下限値以上であることは、可塑剤の保留性が良好で抜けまたは移行が起こりにくい点で好ましく、上記上限値以下であることは、可塑性を付与し易い点で好ましい。なお、重量平均分子量とは、ゲルパーミエーションクロマトグラフィー（ＧＰＣ）測定法（標準物質：ポリスチレン）によるポリスチレン換算の重量平均分子量（Ｍｗ）を指すものとする。
【００６２】
具体的には、高分子系可塑剤としてポリエステル系可塑剤などが挙げられる。ポリエステル系可塑剤は、多価アルコールおよび多価カルボン酸、ならびに、一価アルコールおよび／または一塩基酸から得られるポリエステルである。多価アルコールとしては、エチレングリコール、ジエチレングリコール、トリエチレングリコール、１，２−プロピレングリコール、１，３−プロピレングリコール、１，３−ブタンジオール、１，４−ブタンジオール、２−メチル−１，３−プロピレングリコール、１，５−ヘキサンジオール、１，６−ヘキサンジオール、ネオペンチルグリコールなどのグリコール、グリセリン、トリメチロールプロパン、ペンタエリスリトール、ジペンタエリスリトールなどが挙げられる。多価カルボン酸としては、シュウ酸、マロン酸、コハク酸、アジピン酸、アゼライン酸、セバシン酸、グルタル酸、ピメリン酸、スベリン酸、ドデカンジカルボン酸などの飽和脂肪族二塩基酸、マレイン酸、フマル酸などの不飽和脂肪族二塩基酸、またはフタル酸、イソフタル酸、テレフタル酸等の芳香族二塩基酸などの二塩基酸などが挙げられる。一価アルコールとしては、ブチルアルコール、イソブチルアルコール、アミルアルコール、ヘキシルアルコール、ヘプチルアルコール、オクチルアルコール、２−エチルヘキシルアルコール（２ＥＨ）、ノニルアルコール、イソノニルアルコール（ＩＮＡ）、デシルアルコール、イソデシルアルコール、ウンデシルアルコール（ＵＡ）、ドデシルアルコール、ミリスチルアルコール、セチルアルコール、ステアリルアルコールなどが挙げられる。一塩基酸としては、酢酸、プロピオン酸、酪酸、吉草酸、カプロン酸、カプリル酸、ペラルゴン酸、カプリン酸、ラウリン酸、ミリスチン酸、パルミチン酸、マルガリン酸、ステアリン酸、アラギン酸、ベヘン酸等の飽和脂肪族一塩基酸、ミリストレイン酸、パルミトレイン酸、オレイン酸、リノール酸、リノレン酸等の不飽和脂肪族一塩基酸、安息香酸、トルイル酸、ケイ皮酸、ナフトエ酸等の芳香族一塩基酸などが挙げられる。より好ましくは、一般式  Ａ−Ｄ−［−Ｇ−Ｄ−］n −Ａ （ただし、Ａは封鎖剤（一価アルコールまたは一価カルボン酸）、Ｄは二塩基酸、Ｇはグリコール、ｎは１以上の整数を表す）で表されるポリエステル系可塑剤が挙げられる。
【００６３】
高分子系可塑剤の粘度は、２００ｍＰａ・ｓ／２５℃以上であってよい。好ましくは、高分子可塑剤の粘度は２００ｍＰａ・ｓ／２５℃以上１００００ｍＰａ・ｓ／２５℃以下であってよい。当該粘度が上記下限値以上であることは、抜けまたは移行を抑制する点で好ましく、上記上限値以下であることは、可塑化能を発揮し易い点で好ましい。上記の特性をより良好に得る観点から、高分子系可塑剤の粘度は、さらに１０００ｍＰａ・ｓ／２５℃以上１００００ｍＰａ・ｓ／２５℃以上以下であることが好ましい。なお、粘度とは、ＪＩＳ  Ｚ８８０３に準拠して得られる粘度である。
【００６４】
エポキシ化植物油系可塑剤としては、エポキシ化大豆油、エポキシ化ひまし油等、エポキシ化アマニ油などが挙げられる。
【００６５】
可塑剤としては、上述のほか、テトラヒドロフタル酸系可塑剤、アゼライン酸系可塑剤、セバチン酸系可塑剤、ステアリン酸系可塑剤、クエン酸系可塑剤、トリメリット酸系可塑剤、ピロメリット酸系可塑剤、ビフェニレンポリカルボン酸系可塑剤などが挙げられる。
【００６６】
上述の可塑剤の中でも、トリメリット酸系可塑剤、エポキシ化植物油系可塑剤、および高分子系可塑剤、特に重量平均分子量５００以上のものが、散逸しにくく、長期耐久性に優れたシートが得られる点で好ましい。さらに、高分子系可塑剤は、長期耐久性を損なわずに柔軟性を得る点、または当該柔軟性と熱融着性とを向上させる点で好ましい。
上記の可塑剤は、１種または複数種のブレンドで用いられてよい。
【００６７】
可塑剤の含有量は、ＰＶＣ−ＴＧ樹脂（i）１００重量部に対して、０重量部以上２５重量部以下であってよい。可塑剤の含有量が２５重量部以下という少量に抑えられることにより、可塑剤の抜けまたは移行によるポリ塩化ビニル系樹脂シートの機械的特性の低下を抑制することができる。また、常温（２３℃）での破断強度が良好であり、シート全体としての強度に優れる。
本発明においては、ポリ塩化ビニル系樹脂組成物に柔軟性の高いＰＶＣ−ＴＧ樹脂（i）が用いられるため、可塑剤の含有量は０重量％であってもよい。これによって、可塑剤の移行または抜けによる機械的特性の低下を生じさせないことができる。特に、上述した可塑剤のうち、トリメリット酸系可塑剤、エポキシ化植物油系可塑剤、および高分子系可塑剤（好ましくは重量平均分子量５００以上の可塑剤）を除く可塑剤は、可塑剤の移行または抜けによる機械的特性の低下を防ぐ観点から、実質的に含まないことがより好ましい。実質的に含まないとは、完全に排除されることつまり全く含まない（含量が０重量％）ことが好ましいが、上述の本発明の耐候性を損なわない程度の極微量（たとえば、ポリ塩化ビニル系樹脂組成物１００重量％中、０重量％超４重量％以下、好ましくは３重量％以下）が混入している態様も許容する。
【００６８】
［１−５．紫外線遮蔽剤］
紫外線遮蔽剤は、顔料、紫外線吸収剤、および無機系紫外線遮蔽剤を含む。紫外線遮蔽剤を用いる場合は顔料を必須とし、紫外線吸収剤および無機系紫外線遮蔽剤は顔料と併用して用いられることが好ましい。紫外線遮蔽剤を含ませることによって、ポリ塩化ビニル系樹脂層自体を紫外線バリア層として機能させることができる。以下、紫外線遮蔽剤を含む場合のポリ塩化ビニル系樹脂層を紫外線バリア層と記載する場合がある。
【００６９】
顔料としては、カーボンブラック、ホワイトカーボン；フタロシアニン系、イソインドリノン系、ペリレン系、アゾ系、縮合アゾ系、キナクリドン系、アンスラキノン系、アニリンブラック系、トリフェニルメタン系、ジオキサジン系、酸化チタン系、酸化鉄系、酸化クロム系、クロム酸鉛系、スピネル型焼成系、ジケトピロロピロール系、酸化マンガン−酸化ビスマス複合塩系、酸化マンガン−イットリウム複合塩系、酸化鉄−酸化クロム複合塩系などの顔料が挙げられる。顔料は、１種または複数種の組み合わせで用いられてよい。
【００７０】
顔料が含まれる場合、その含量は、所望の紫外線透過性能を得られるよう、紫外線バリア層の厚みに応じて適宜調整されるが、紫外線バリア層を構成する樹脂組成物（１００重量％）中、たとえば、１重量％以上１０重量％以下、好ましくは２重量％以上５重量％以下であってよい。顔料の含量が上記下限値以上であることは、所望の紫外線透過率を達成するために必要な層厚寸法の肥大化を抑制する効果、ならびに、ポリ塩化ビニル系樹脂シートの機械的特性の低下を抑制する効果を良好に得る点で好ましく、上記上限値以下であることは、使用量に対する当該効果を効率的に得る点および加工性の点で好ましい。
【００７１】
紫外線吸収剤としては、フェニルサレシレ−ト、ｐ−ｔｅｒｔ−ブチルフェニルサリシレ−ト、ｐ−オクチルフェニルサリシレ−トなどのサリチル酸系；２，４−ギヒドロキシベンゾフェノン、２−ヒドロキシ−４−メトキシベンゾフェノンなどのベンゾフェノン系；２−（２’−ヒドロキシ−５−メチルフェニル）ベンゾトリアゾ−ル、２−（２’−ヒドロキシ−５−ｔｅｒｔ−ブチルフェニル）ベンゾトリアゾ−ル、２−（２’−ヒドロキシ−３’−ｔｅｒｔ−ブチル−５’−メチルフェニル）−５−クロロベンゾトリアゾールなどのベンゾトリアゾ−ル系；２−エチルへキシル−２−シアノ−３，３’−ジフェニルアクリレ−ト、エチル−２−シアノ−３，３’−ジフェニルアクリレ−トなどのシアノアクリレ−ト系の有機系紫外線吸収剤が挙げられる。紫外線吸収剤は、１種または複数種の組み合わせで用いられてよい。
【００７２】
紫外線吸収剤が含まれる場合、その含量は、所望の紫外線透過性能を得られるよう、紫外線バリア層の厚みに応じて適宜調整されるが、紫外線バリア層を構成する樹脂組成物（１００重量％）に対してたとえば０．０５重量％以上０．６重量％以下、好ましくは０．１重量％以上０．６重量％以下であってよい。紫外線吸収剤の含量が上記下限値以上であることは、所望の紫外線透過率を達成するために必要な層厚寸法の肥大化を抑制する効果、ならびに、ポリ塩化ビニル系樹脂シートの機械的特性の低下を抑制する効果を良好に得る点で好ましく、上記上限値以下であることは、使用量に対する当該効果を効率的に得る点、およびブリードまたはブルームの発生を防止する点で好ましい。
【００７３】
無機系紫外線遮蔽剤としては、酸化亜鉛、酸化チタン、炭酸カルシウム、酸化セリウム、シリカ、水酸化アルミニウム、水酸化マグネシウム、水酸化カルシウム、ゼオライト、グラファイトなどが挙げられる。無機充填剤としては、１種または複数種の組み合わせで用いられてよい。
【００７４】
特に、熱可塑性エラストマー（ii）としてエチレン−酢酸ビニル−一酸化炭素共重合体を用いた場合は、エチレン−酢酸ビニル−一酸化炭素共重合体の脱酢酸による分解を防止し引張伸びを良好に保つ観点から、紫外線遮蔽剤を用いることが特に有用である。
【００７５】
［１−６．無機充填剤］
無機充填剤としては、上述した無機系紫外線遮蔽剤と、紫外線遮蔽効果のない無機物との両方を含む。たとえば、炭酸カルシウム、酸化カルシウム、水酸化カルシウム、水酸化亜鉛、炭酸亜鉛、硫化亜鉛、酸化マグネシウム、水酸化マグネシウム、炭酸マグネシウム、酸化アルミニウム、水酸化アルミニウムなどの金属酸化物または金属水酸化物；アルミナけい酸ナトリウム、ハイドロカルマイト、けい酸アルミニウム、けい酸マグネシウム、けい酸カルシウム、ゼオライト等のけい酸金属塩；活性白土、タルク、クレイ、ベンガラ、アスベスト、三酸化アンチモン、シリカ、ガラスビーズ、マイカ、セリサイト、ガラスフレーク、アスベスト、ウオラストナイト、チタン酸カリウム、ＰＭＦ、石膏繊維、ゾノライト、ＭＯＳ、ガラス繊維、炭素繊維などが挙げられる。無機充填剤は、単独で用いられてもよいし、２種類以上が併用されてもよい。
【００７６】
無機充填剤が含まれる場合、その含有量（上述の無機系紫外線遮蔽剤と、紫外線遮蔽効果のない無機物との合計量）は、ポリ塩化ビニル系樹脂組成物（１００重量％）中、たとえば２重量％以上８０重量％以下、好ましくは５重量％以上５０重量％以下、より好ましくは８重量％以上３０重量％以下であってよい。無機充填剤の含有量が上記下限値以上であることは、ポリ塩化ビニル系樹脂シートの強度向上の点で好ましく、さらに、無機充填剤が上述の無機系紫外線遮蔽剤にも該当する場合は、紫外線バリア性を向上させてポリ塩化ビニル系樹脂シートの耐候性をより良好に得る点で好ましい。また、無機充填剤の含有量が上記上限値以下であることは、強度および伸びを良好に得る点で好ましい。
【００７７】
［１−７．その他］
なお、本発明のポリ塩化ビニル系樹脂組成物には上述した成分の他、滑剤、加工助剤、安定剤、安定化助剤、光安定剤、および酸化防止剤などが含まれてもよい。
【００７８】
滑剤としては、たとえば、ステアリン酸等の脂肪酸類；脂肪酸エステル類；オレフィンワックス類等が挙げられる。これらの滑剤は、単独で用いられてもよいし、２種類以上が併用されてもよい。
【００７９】
加工助剤としては、たとえば、メチル（メタ）アクリレート、エチル（メタ）アクリレート、ブチル（メタ）アクリレート等の（メタ）アクリレート系モノマーの単独重合体もしくは共重合体；上記（メタ）アクリレート系モノマーとスチレン、ビニルトルエン、アクリロニトリル等のビニル系モノマーとの共重合体等が挙げられる。これらの加工助剤は、単独で用いられてもよいし、２種類以上が併用されてもよい。
【００８０】
安定剤としては、たとえば、ジブチル錫マレート、ジオクチル錫ラウレート等の有機錫系安定剤；鉛白、塩基性亜硫酸鉛、二塩基性亜硫酸鉛、三塩基性硫酸鉛、二塩基性亜燐酸鉛、シリカゲル共沈硅酸鉛、ステアリン酸鉛、安息香酸鉛、二塩基性ステアリン酸鉛、ナフテン酸鉛等の鉛系安定剤；ステアリン酸カルシウム、ステアリン酸バリウム、ステアリン酸亜鉛等の金属石鹸系安定剤などが挙げられる。これらの安定剤は、単独で用いられてもよいし、２種類以上が併用されてもよい。
【００８１】
安定化助剤としては、たとえば、リン酸エステル等が挙げられる。これらの安定化助剤は、単独で用いられてもよいし、２種類以上が併用されてもよい。
【００８２】
光安定剤としては、たとえば、ヒンダードアミン系光安定剤等が挙げられる。これらの光安定剤は、単独で用いられてもよいし、２種類以上が併用されてもよい。
【００８３】
［２．ポリ塩化ビニル系樹脂シート］
本発明のポリ塩化ビニル樹脂シートは、上述のポリ塩化ビニル系樹脂組成物から成形することができる。ポリ塩化ビニル系樹脂シートは、柔軟性が求められるとともに、使用時または保存時に自然環境（光、温度、水分などによる負荷）に晒されうるシートであればよい。たとえば、施工シートおよび役物などの施工資材（好ましくは防水シートおよび防水などの防水資材）；合皮生地、エナメル生地、化粧シートなどの生地材が挙げられる。
【００８４】
［２−１．物性］
本発明の塩化ビニル系樹脂シートは、柔軟性および耐候性を奏するため、以下の物性を有していることが好ましい。
【００８５】
剛性および強度ならびに耐衝撃性の観点から、劣化前の常温（２３℃）での引張弾性率が、０．１ＭＰａ以上２００ＭＰａ以下、好ましくは０．１ＭＰａ以上１００ＭＰａ以下、より好ましくは０．１ＭＰａ以上５０ＭＰａ以下であってよい。また、温度変動に対する施工安定性の観点から、劣化前の２３℃における引張弾性率と−２０℃における引張弾性率との差が１００倍以下であることが好ましい。
なお、引張弾性率は、ＪＩＳ  Ｋ６２５１に準拠したダンベル８号形試験片を用い、試験室の標準温度及び標準湿度に従って、湿度を調節した環境下での状態調節を行った後、弾性率を測定して得られる。より具体的には、引張速度２００ｍｍ／分、初期つかみ間距離３０ｍｍ、２３℃の条件下で、引張を行い、変位０．０２５ｍｍおよび０．１２５ｍｍの値を用いて引張弾性率を測定して得てよい。
【００８６】
一方、低温施工性の観点から、劣化前の−２０℃での曲げ弾性率が１ＭＰａ以上５００ＭＰａ以下、好ましくは４００ＭＰａ以下、より好ましくは３５０ＭＰａ以下、さらに好ましくは２００ＭＰａ以下、より一層好ましくは１００ＭＰａであってよい。また、温度変動に対する施工安定性の観点から、２３℃における曲げ弾性率と−２０℃における曲げ弾性率との差が１００倍以下であることが好ましい。
なお、曲げ弾性率は、ＪＩＳ  Ｋ７１７１に準拠して得られる測定値である。
【００８７】
低温施工性の観点からは、５℃での貯蔵弾性率が２×１０７Ｐａ以上５×１０８Ｐａ以下、好ましくは２×１０７Ｐａ以上４×１０８Ｐａ以下、より好ましくは２×１０７Ｐａ以上３×１０８Ｐａ以下であってもよい。貯蔵弾性率が上記下限値以上であることは、適度なコシによって施工性に優れる点で好ましく、上記上限値以下であることは、低温環境下でも適度な柔軟性によって施工性に優れる点で好ましい。
なお、貯蔵弾性率は、ＪＩＳ  Ｋ  ７２４４−４に準拠して得られる測定値である。
【００８８】
さらに、割れ耐性の観点から、劣化前の２００ｍｍ／分での引張破断伸びは、たとえば２５０％以上、好ましくは３００％以上、さらに好ましくは３５０％以上であってよい。これによって、より好ましい割れ耐性が具わる。引張破断伸びの範囲内の上限は特に限定されないが、施工面への追従性などを考慮するとたとえば１０００％であってよい。であってよい。
なお、引張破断伸びは、ＪＩＳ  Ｋ６２５１に準拠したダンベル８号形試験片を用い、試験室の標準温度及び標準湿度に従って、湿度を調節した環境下での状態調節を行った後、破断時伸びを測定して得られる。より具体的には、引張破断伸び（％）は、引張条件２００ｍｍ／分、初期つかみ間距離３０ｍｍ、２３℃の条件下、初期つかみ間距離に対するつかみ間距離の増加量の割合（％）として得てよい。なお、成形後のシートが強化繊維（後述）を含む場合は、強化繊維破断時の伸びではなく、強化繊維破断後も樹脂部分が伸び続け、当該樹脂部分が破断したときの伸びを引張破断伸びとする。
【００８９】
耐風圧の観点からは、劣化前の引張強度がたとえば５ＭＰａ以上、好ましくは１０ＭＰａ以上であってよい。であってよい。これによって、台風などによる強風での負圧負荷による破断を防ぐことができる。
なお、引張強度は、ＪＩＳ  Ｋ６２５１に準拠したダンベル８号形試験片を用い、試験室の標準温度及び標準湿度に従って、湿度を調節した環境下での状態調節を行った後、破断時強度を測定して得られる。なお、成形後のシートが強化繊維（後述）を含む場合は、強化繊維破断時の伸びではなく、強化繊維破断後も樹脂部分が伸び続け、当該樹脂部分が破断したときの強度を引張強度とする。
【００９０】
ポリ塩化ビニル系樹脂シートは、紫外線遮蔽剤を含むことによって、紫外線バリア層が、シート総厚の２０％の肉厚において、３００ｎｍ以上４００ｎｍ以下の紫外線透過率にして５％以下、好ましくは２％以下、より好ましくは１％以下の紫外線バリア性を有することが好ましい。これによって、紫外線による劣化が紫外線バリア層の表面（つまり紫外線が入射する面）付近のみにとどまりポリ塩化ビニル系樹脂シートの大部分で劣化を免れるため、当該シート全体として機械的特性の低下を抑制し良好な割れ特性を得ることができる。
なお、上述のようにポリ塩化ビニル系樹脂層に紫外線遮蔽剤を含ませることで当該ポリ塩化ビニル系樹脂層自体を紫外線バリア層として機能させてもよいし、ポリ塩化ビニル系樹脂層の被覆層（後述）に紫外線遮蔽剤を含ませることで当該被覆層を紫外線バリア層として機能させてもよい。さらに、紫外線遮蔽剤は、ポリ塩化ビニル系樹脂層と被覆層とのいずれか一方のみに含まれてもよいし、両方に含まれてもよい。
【００９１】
［２−２．層構成］
本発明のポリ塩化ビニル系樹脂シートは、上述のＰＶＣ−ＴＧ樹脂（i）および熱可塑性エラストマー（ii）を含む本発明のポリ塩化ビニル系樹脂組成物の成形層（後述図１から図６におけるポリ塩化ビニル系樹脂層２００，２００ａ）を少なくとも含む。ポリ塩化ビニル系樹脂シートが施工資材である場合、施工時において溶剤溶着または熱溶着によって施工面に接着することができる。
【００９２】
図１から図６に、便宜上、本発明のポリ塩化ビニル系樹脂シートが施工シートの一例の防水シートである場合を挙げ、その模式的断面図を示す。以下、図面に基づいて説明するが、以下の説明は、ポリ塩化ビニル系樹脂シートが防水シート以外のシートである場合にも同様に適用される。
【００９３】
図１に示すポリ塩化ビニル系樹脂防水シート１００は、本発明のポリ塩化ビニル系樹脂組成物で構成されるポリ塩化ビニル系樹脂層２００のみで構成されている。
図２に示すポリ塩化ビニル系樹脂防水シート１００ａは、本発明のポリ塩化ビニル系樹脂組成物に強化繊維（後述）を含むポリ塩化ビニル系樹脂層２００ａのみで構成されている。ポリ塩化ビニル系樹脂層２００ａは、強化繊維を含む補強層２１０の少なくも一方の面に本発明のポリ塩化ビニル系樹脂組成物（強化繊維なし）の層２２０が積層された態様で構成されている。したがって、補強層２１０の一方の面に本発明の本発明のポリ塩化ビニル系樹脂組成物（強化繊維なし）の層２２０が積層され、他方の面に本発明の本発明のポリ塩化ビニル系樹脂組成物（強化繊維なし）の層２２０（図２の態様）または他の層（後述図６の態様）が積層されてよい。図２に示された態様では、補強層２１０の両方に本発明のポリ塩化ビニル系樹脂組成物（強化繊維なし）の層２２０が設けられている。この場合、本発明のポリ塩化ビニル系樹脂組成物（強化繊維なし）の層２２０の一方と他方とは、異なる組成のポリ塩化ビニル系樹脂組成物で構成されることで、それぞれ異なる機能を付してよい。一方のポリ塩化ビニル系樹脂組成物（強化繊維なし）の層２２０は、たとえば熱可塑性エラストマーを他方よりも多く含ませるなどにより、施工時において、施工面に溶剤溶着または熱溶着による接着層としてより適するように機能させることができる。さらにこの場合において、他方のポリ塩化ビニル系樹脂組成物（強化繊維なし）の層２２０は、紫外線遮蔽剤を含ませることにより、バリア層として機能させることができる。
【００９４】
図３に示すポリ塩化ビニル系樹脂防水シート１００ｂは、ポリ塩化ビニル系樹脂層２００に、他の樹脂で構成される被覆層３１０が積層されている。被覆層３１０は、施工時における表側に位置する。図４に示すポリ塩化ビニル系樹脂防水シート１００ｃは、ポリ塩化ビニル系樹脂層２００に、被覆層３１０に加え、被覆層３１０とは反対側に、他の層として他の樹脂で構成される裏層３２０とが積層されている。裏層３２０は、施工面に接着させられるための、接着性樹脂組成物で構成された接着層であってもよいし、本発明のポリ塩化ビニル系樹脂組成物ではないポリ塩化ビニル系樹脂組成物（上述の可塑剤を含んでもよい）で構成された層であってもよいし、それらの積層であってもよい。図５に示すポリ塩化ビニル系樹脂防水シート１００ｄは、ポリ塩化ビニル系樹脂層２００ａに被覆層３１０が積層されている。図６に示すポリ塩化ビニル系樹脂防水シート１００ｅは、ポリ塩化ビニル系樹脂層２００ａに、他の層として他の樹脂で構成される裏層３２０が積層されている。図示された態様では、補強層２１０の一方の面に本発明のポリ塩化ビニル系樹脂組成物（強化繊維なし）の層２２０が設けられ、他方の面に裏層３２０が積層されている。
これらの態様において、被覆層３１０および裏層３２０は、上述の物性を損なわないように積層される。
【００９５】
なお、図示された態様の他、ポリ塩化ビニル系樹脂層２００に他の樹脂で構成される内部層が内在していてもよい。また、被覆層３１０、裏層３２０および内部層は、単層であってもよいし、複層であってもよい。
【００９６】
ポリ塩化ビニル系樹脂防水シート１００におけるポリ塩化ビニル系樹脂層２００、ポリ塩化ビニル系樹脂防水シート１００ａにおける他方のポリ塩化ビニル系樹脂組成物（強化繊維なし）の層２２０、ポリ塩化ビニル系樹脂防水シート１００ｂ，１００ｃ,１００ｄにおける被覆層３１０は、紫外線遮蔽剤を含有することで、紫外線バリア層として機能させることもできる。
【００９７】
本発明のポリ塩化ビニル系樹脂防水シート１００，１００ａ，〜，１００ｅのように、上述のポリ塩化ビニル系樹脂層２００，２００ａと他の層（上述の例では、被覆層３１０、裏層３２０、および内部層）との積層体として構成される場合、当該他の層が占める厚みの合計は、上記の物性（特に引張破断伸び）を損なわないようにする観点から、ポリ塩化ビニル系樹脂防水シート１００，１００ａ，〜，１００ｅ全体の厚みのたとえば２０％以下であることが好ましい。他の層によって付加されうる特性（たとえば紫外線バリア性など）を確保しやすくする観点から、当該他の層が占める厚みの合計は、１％以上であることが好ましい。
【００９８】
［２−３．ポリ塩化ビニル系樹脂層］
ポリ塩化ビニル系樹脂層２００，２００ａは、上述のポリ塩化ビニル系樹脂組成物の成形物を含んで構成される。
【００９９】
［２−３−１．強化繊維］
ポリ塩化ビニル系樹脂層は、強化繊維を含んでよい。強化繊維を含むポリ塩化ビニル系樹脂層２００ａでは、ポリ塩化ビニル系樹脂層が強化繊維で強化されている。強化繊維を含む層である補強層２１０では、強化繊維にポリ塩化ビニル系樹脂組成物が含浸されていてもよいし、含浸されていなくてもよい。強化繊維を含むことによって、ポリ塩化ビニル系樹脂シートの強度および寸法安定性の向上効果が得られる。特に、総厚が薄膜化されたポリ塩化ビニル系樹脂シートの強度を確保する場合に有用である。
【０１００】
強化繊維の形態としては特に限定されず、たとえば、トウ、クロス、チョップドファイバー、連続繊維などの繊維の方向を一方向に引き揃えた形態；連続繊維を経緯にして織物とした形態；トウの方向を一方向に引き揃え横糸補助糸で保持した形態；繊維の方向を一方向に引き揃えた複数の繊維シートを、それぞれ繊維の方向が異なるように重ね補助糸でステッチして留めたマルチアキシャルワープニットの形態；および、繊維の不織布の形態などが挙げられる。
【０１０１】
繊維は、ＰＡＮ (ポリアクリロニトリル) 系炭素繊維およびピッチ系炭素繊維などの炭素繊維；スチール繊維などの金属繊維；ガラス繊維、セラミックス繊維、ボロン繊維などの無機繊維；ならびに、アラミド、ポリエステル、ポリエチレン、ナイロン、ビニロン、ポリアセタール、ポリパラフェニレンベンズオキサゾール、高強度ポリプロピレンなどの有機繊維；ケナフ、麻などの天然繊維が挙げられる。これらの繊維は、単独または複数種の組み合わせで使用されてよい。
【０１０２】
上述の繊維の中でも、伸びが良好で繰り返し荷重に対して強いことから、ポリエステルクロスが特に好ましい。
【０１０３】
［２−３−２．厚み］
ポリ塩化ビニル系樹脂層２００，２００ａの厚みは、低温柔軟性を確保しやすくする観点、または、当該観点とともに、良好な溶剤溶着性または熱融着性を得やすくする観点から、ポリ塩化ビニル系樹脂シートの総厚の８０％以上であることが好ましい。
【０１０４】
［２−４．被覆層］
図３から図５に示したようにポリ塩化ビニル系樹脂防水シート１００ｂ，１００ｃ，１００ｄが被覆層３１０を有する場合において、被覆層３１０が紫外線遮蔽剤を含む場合、被覆層３１０を構成する樹脂組成物中に含ませることができる紫外線遮蔽剤の具体例としては、上述のポリ塩化ビニル系樹脂組成物に含んでよい紫外線遮蔽剤として述べたものが挙げられる。被覆層３１０を構成する樹脂組成物中の紫外線遮蔽剤の含量は、上述のポリ塩化ビニル系樹脂層中に含んでよい量と同様である。
【０１０５】
また、被覆層３１０には上述した無機充填材を含ませることもできる。無機充填材の具体例としては、上述のポリ塩化ビニル系樹脂層に含んでよい無機充填材として述べたものが挙げられる。被覆層３１０を構成する樹脂組成物中の無機充填材の含量は、上述のポリ塩化ビニル系樹脂層中に含んでよい量と同様である。
【０１０６】
被覆層３１０を構成する樹脂は、（メタ）アクリル系樹脂およびポリ塩化ビニル系樹脂からなる群から選ばれる樹脂を含んでよい。
【０１０７】
（メタ）アクリル系樹脂としては、（メタ）アクリル酸、（メタ）アクリル酸メチル、（メタ）アクリル酸エチル、（メタ）アクリル酸ブチルからなる群から選ばれる（メタ）アクリル酸系モノマー成分で構成される単独重合体または共重合体であってよい。あるいは、（メタ）アクリル系樹脂は、上記の（メタ）アクリル酸系モノマーの単独重合体または共重合体を主鎖として、（メタ）アクリル系モノマー以外のモノマー（以下、その他のモノマーと記載する。）の重合体側鎖が導入されているグラフト共重合体であってもよい。その他のモノマーとしては、スチレン、アクリロニトリル、塩化ビニル、酢酸ビニルなどが挙げられる。これらの（メタ）アクリル系樹脂は、１種または複数種のブレンドで用いられてよい。その他のモノマーの重合体側鎖は、柔軟性等を考慮して、（メタ）アクリル酸系モノマーの単独重合体または共重合体（主鎖）１００重量部に対してたとえば６０重量部以下であってよい。
【０１０８】
被覆層３１０の柔軟性をより好ましく得る観点からは、（メタ）アクリル系樹脂は、塩素を含むモノマー（たとえば塩化ビニルモノマー）成分を共重合成分として実質的に含んでいないことが好ましい。塩素を含むモノマー成分を共重合成分として実質的に含んでいないとは、塩素を含むモノマー成分を全く含まない（含量が０重量部）態様に加え、柔軟性を損なわない程度に微量（たとえば、（メタ）アクリル酸系モノマーの単独重合体または共重合体１００重量部に対して０重量部超、１重量部以下、好ましくは０．５重量部以下）共重合している態様も許容する。したがって、（メタ）アクリル系樹脂は、好ましくは、（メタ）アクリル酸系モノマー成分で構成される単独重合体および共重合体、ならびに、当該単独重合体および共重合体を主鎖として、スチレン、アクリロニトリルおよび酢酸ビニルからなる群から選ばれる他のモノマーの重合体がグラフト側鎖として導入されているグラフト共重合体である。この場合も、（メタ）アクリル系樹脂は、１種または複数種のブレンドで用いられてよい。
【０１０９】
ポリ塩化ビニル系樹脂としては、ポリ塩化ビニル、塩素化ポリ塩化ビニル、ポリ塩化ビニリデン、塩素化ポリエチレン、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−スチレン−アクリロニトリル共重合体、塩化ビニル−ブタジエン共重合体、塩化ビニル−イソプレン共重合体、塩化ビニル−塩素化プロピレン共重合体、塩化ビニル−塩化ビニリデン−酢酸ビニル三元共重合体、塩化ビニル−マレイン酸エステル共重合体、塩化ビニル−（メタ）アクリル酸エステル共重合体、塩化ビニル−アクリロニトリル共重合体、塩化ビニル−各種ビニルエーテル共重合体などが挙げられる。
【０１１０】
ポリ塩化ビニル系樹脂は、塊状重合、溶液重合、懸濁重合、乳化重合などいずれの重合法で得られたものであってもよい。
ポリ塩化ビニル系樹脂が共重合体である場合、共重合体の態様としては限定されず、ランダム共重合、交互共重合、ブロック共重合、およびグラフト共重合を問わない。
上記のポリ塩化ビニル系樹脂は、１種または複数種のブレンドで用いられてよい。
【０１１１】
とくにポリ塩化ビニル系樹脂がグラフト共重合の態様である場合、ポリ塩化ビニル系樹脂は、（メタ）アリルグラフト塩化ビニル系（ＰＶＣ−ＡＧ）樹脂およびエチレン−酢酸ビニルグラフト塩化ビニル系（ＰＶＣ−ＴＧ）樹脂からなる群から選ばれるグラフト塩化ビニル系樹脂であってよい。これによって、被覆層３１０の柔軟性をより好ましく得ることができる。
【０１１２】
ＰＶＣ−ＡＧ樹脂は、（メタ）アクリル系共重合体の基幹ポリマーと、塩化ビニルモノマーの重合体グラフト鎖とを含んで構成されるグラフト共重合体、および、（メタ）アクリル系共重合体の基幹ポリマーと、塩化ビニル混合モノマー（塩化ビニルモノマーと塩化ビニルモノマー以外のモノマーとの混合モノマーをいう）の重合体グラフト鎖とを含んで構成されるグラフト共重合体である。基幹ポリマーが（メタ）アクリル系共重合体であることを除いて上述したＰＶＣ−ＴＧ樹脂（i）と同様である。具体的には、特開２０００−２３４００５号公報に記載のものが用いられる。
【０１１３】
被覆層３１０に含まれてよい（ＰＶＣ−ＴＧ）樹脂としては、上述のポリ塩化ビニル系樹脂組成物で用いられるエチレン−酢酸ビニルグラフト塩化ビニル系（ＰＶＣ−ＴＧ）樹脂（i）として挙げたものが用いられる。
【０１１４】
また、ポリ塩化ビニル系樹脂組成物層と同様に、被覆層３１０には可塑剤を実質的に含まないことが好ましい。これによって、可塑剤の抜けによる機械的特性の低下を抑制することができる。
【０１１５】
［２−５．総厚］
ポリ塩化ビニル系樹脂防水シート１００，１００ａ，〜，１００ｅ全体の厚みは、たとえば１．０ｍｍ以上５．０ｍｍ以下であってよい。上記下限値以上であることは、ポリ塩化ビニル系樹脂層による柔軟性を確保しやすくし且つ強度を確保する観点、または当該観点とともに良好な溶剤溶着性または熱融着性を得やすくする観点で好ましく、上記上限値以下であることは、ポリ塩化ビニル系樹脂防水シート１００，１００ａ，〜，１００ｅの重量を最小限にして良好な施工性を得る観点から好ましい。これらの特性をより良好に得る観点から、ポリ塩化ビニル系樹脂防水シートの厚みは、好ましくは１．０ｍｍ以上３．０ｍｍ以下、より好ましくは１．０ｍｍ以上２．０ｍｍ、さらに好ましくは１．０ｍｍ以上１．５ｍｍ以下であってよい。
【０１１６】
［２−６．製造］
本発明のポリ塩化ビニル系樹脂シートへの成形法は、当業者が容易に選択することができる。たとえばポリ塩化ビニル系樹脂防水シートは、カレンダー法または押出法などによってシート成形することで得ることができる。ポリ塩化ビニル系樹脂防水シートが複層構造である場合、それぞれの層を構成する樹脂組成物を調製した後、たとえば、ＰＶＣ−ＴＧ樹脂（i）と熱可塑性エラストマー（ii）とを含むポリ塩化ビニル系樹脂組成物をカレンダー法、押出法などによってシート成形し、他の層を構成する樹脂組成物をカレンダー法により積層して一体化してもよいし、それぞれの樹脂組成物を予め個別にカレンダー法または押出法によりシート成形し、その後、ラミネート法などの積層方法で積層一体化してもよい。また、それぞれの樹脂組成物を共押出によって多層化してもよい。ポリ塩化ビニル系樹脂防水役物は、プレス成形などによって、出隅入隅などの屈曲形状または角形状に合わせて成形されてよい。屈曲形状または角形状に対応する部分は、防水シートと接合部分よりも厚肉に形成されてよい。
【０１１７】
［２−７．使用］
本発明の塩化ビニル系樹脂シートは、良好な耐候性を有するため、長期使用に付される用途で用いられることができる。
たとえば、屋外のように熱および／または紫外線に曝露される環境で用いられる施工資材である場合に有用である。本発明の塩化ビニル系樹脂シートが施工シートである場合、その施工において、接着剤を裏面に塗布して施工面に貼り付けてもよいし、溶剤で裏面を溶解させて溶剤溶着により施工面に貼り付けてもよいし、専用金具および電磁誘導加熱機の組み合わせまたは温風溶接機を用いて熱融着により施工面に固定してもよい。また、シート同士の接合は、溶剤溶着または熱融着によって行うことができる。本発明の塩化ビニル系樹脂組成物は、長期耐候性によって、施工面に対する再施工の回数を低減することができる。したがって、特に専用金具を使用して施工する場合、長期的には、再施工の都度必要となる専用金具の打ち込み箇所の増加を抑えることができる。
また、本発明の塩化ビニル系樹脂シートが生地材である場合は、たとえば基布の表面に積層された態様で、鞄、靴、服、家具などに加工されてよい。
【実施例】
【０１１８】
以下、実施例を挙げ、本発明をさらに詳細に説明するが、本発明は以下の発明に限定されるものではない。
実施例１から実施例１２、および比較例１において、以下のようにポリ塩化ビニル系樹脂組成物およびポリ塩化ビニル系樹脂シートを製造した。ポリ塩化ビニル系樹脂組成物の配合を表１および表３（それぞれの数値は重量部で表している。）に、およびポリ塩化ビニル系樹脂シートの長期耐性試験などの結果を表２および表４に示す。
【０１１９】
［実施例１］
エチレン−酢酸ビニルグラフト塩化ビニル系樹脂（i）としてＰＶＣ−ＴＧ樹脂（積水化学社製ＰＶＣ  ＴＧ−４０、エチレン−酢酸ビニル４０重量％、ポリ塩化ビニル６０重量％、平均重合度６５０）、熱可塑製エラストマー（ｉｉ）としてエチレン−アクリル酸ｎ−ブチル−一酸化炭素共重合体（エルバロイＨＰ４４１、三井デュポンポリケミカル社製）および塩素化ポリエチレンゴム（タイリン６０００、ダウ・ケミカル社製）、無機充填剤として炭酸カルシウム（Ｗ３０５、白石カルシウム社製）、紫外線吸収剤として２−（２’−ヒドロキシ−３’−ｔｅｒｔ−ブチル−５’−メチルフェニル）−５−クロロベンゾトリアゾール（Ｖｉｏｓｏｒｂ５５０、共同薬品社製）、酸化防止剤としてフェノール系酸化防止剤（Ｉｒｇａｎｏｘ１０１０、ＢＡＳＦジャパン社製）、アクリル系粒子としてコアシェル型アクリルゴム（カネエースＦＭ−４０、カネカ社製）、顔料としてカーボンブラックと酸化チタンとを含む混合物、安定剤としてスズ安定剤（ＴＶＳ＃８５７０、日東化成社製）、および滑剤（ｗａｘ−ＯＰ、クラリアントケミカルズ社製）をそれぞれ下記表１に示す量で含むポリ塩化ビニル系樹脂組成物をシート状に成形し、図１に相当する層構成の厚み２．０ｍｍのポリ塩化ビニル系樹脂防水シートを得た。なお、表１中の数値は重量部で表されている（後述の表３についても同様）。
【０１２０】
［実施例２］
ポリ塩化ビニル系樹脂組成物において熱可塑製エラストマー（ii）の量を表１に記載のとおりに変更し、アクリル系粒子を使用せず、強化繊維としてポリエステルクロス（ＥＳＷ３３１３０、倉敷紡績社製）を用い、かつ、ポリ塩化ビニル系樹脂防水シートの総厚を表２に記載のとおりに変更したことを除いて、実施例１と同様にして、図２に相当する層構成のポリ塩化ビニル系樹脂防水シートを得た。
【０１２１】
［実施例３］
ポリエステルクロスを用いなかったことを除いて、実施例２と同様にして、図１に相当する層構成のポリ塩化ビニル系樹脂防水シートを得た。
【０１２２】
［実施例４］
ポリ塩化ビニル系樹脂組成物において熱可塑製エラストマー（ii）をエチレン−酢酸ビニル−一酸化炭素共重合体（７４２、三井デュポンポリケミカル社製）かつ表１に記載の量に変更し、アクリル系粒子を使用せず、総厚を表２に記載のとおりに変更したことを除いて、実施例１と同様にして、図１に相当する層構成のポリ塩化ビニル系樹脂防水シートを得た。
【０１２３】
［実施例５］
顔料の量を表１に記載のとおりに変更し、総厚を表２に記載のとおりに変更したことを除いて、実施例４と同様にして、図１に相当する層構成のポリ塩化ビニル系樹脂防水シートを得た。
【０１２４】
［実施例６］
総厚を表２に記載のとおりに変更したことを除いて、実施例１と同様にして、図１に相当する層構成のポリ塩化ビニル系樹脂防水シートを得た。
【０１２５】
［実施例７］
塩素化ポリエチレンの量とアクリル系粒子の量とを表３に記載のとおりに変更し、紫外線吸収剤を用いず、かつ、総厚を表４に記載のとおりに変更したことを除いて、実施例１と同様にして、図１に相当する層構成のポリ塩化ビニル系樹脂防水シートを得た。
【０１２６】
［実施例８］
アクリル系粒子を用いず、総厚を表４に記載のとおりに変更したことを除いて、実施例７と同様にして、図１に相当する層構成のポリ塩化ビニル系樹脂防水シートを得た。
【０１２７】
［実施例９］
強化繊維としてポリエステルクロスを用いたことを除いて、実施例８と同様にして、図２に相当する層構成のポリ塩化ビニル系樹脂防水シートを得た。
【０１２８】
［実施例１０］
アクリル系粒子を用いなかったことを除いて、実施例７と同様にして、図１に相当する層構成のポリ塩化ビニル系樹脂防水シートを得た。
【０１２９】
［実施例１１］
アクリル系粒子を用いず、顔料の量を表３に記載のとおりに変更したことを除いて、実施例７と同様にして、図１に相当する層構成のポリ塩化ビニル系樹脂防水シートを得た。
【０１３０】
［実施例１２］
炭酸カルシウムの量を表３に記載のとおりに変更し、総厚を表４に記載の通りに変更したことを除いて、実施例１１と同様にして、図１に相当する層構成のポリ塩化ビニル系樹脂防水シートを得た。
【０１３１】
［比較例１］
（非グラフト）ストレート塩化ビニル系樹脂ＴＳ１３００Ｓ（積水化学工業社製）と、スズ安定剤（ＴＶＳ＃ＫＫ８５７０、日東化成社製）と、低分子可塑剤ＤＯＰ（フタル酸ビス（２−エチルヘキシル））と、炭酸カルシウムと、酸化防止剤としてフェノール系酸化防止剤（Ｉｒｇａｎｏｘ１０１０、ＢＡＳＦジャパン社製）と、滑剤（ｗａｘ−ＯＰ、クラリアントケミカルズ社製）を下記の表３に示す配合量で混合して、（非グラフト）塩化ビニル系樹脂組成物を得た。
得られた（非グラフト）塩化ビニル系樹脂組成物をシート状に成形し、図１に相当する層構成の厚み１．５ｍｍのポリ塩化ビニル系樹脂防水シートを得た。
【０１３２】
［ポリ塩化ビニル系樹脂防水シートの物性評価］
以下のようにして、得られたポリ塩化ビニル系樹脂シートを縦１００ｍｍ、横１００ｍｍにカットしたサンプルについて、熱劣化前と熱劣化後とにおける各物性（引張破断伸び、引張強度、引張弾性率、および紫外線透過率）と、熱劣化前における紫外線透過率と、を測定した。熱劣化は、得られたポリ塩化ビニル系樹脂シートを１２０℃のオーブンで２４０時間加熱することによって行った。
【０１３３】
引張破断伸び：ＪＩＳ  Ｋ  ６２５１−８号ダンベルを用いて、２００ｍｍ／ｍｉｎの速度で引張試験を行った。破断伸びは、チャック間（初期３０ｍｍ）の伸びとして算出した。
【０１３４】
引張強度：ＪＩＳ  Ｋ  ６２５１−８号ダンベルを用いて、２００ｍｍ／ｍｉｎの速度で引張試験を行った。引張強度は試験片の巾と厚みとを用いて算出した。
【０１３５】
引張弾性率：ＪＩＳ  Ｋ  ６２５１−８号ダンベルを用いて、２００ｍｍ／ｍｉｎの速度で引張試験を行った。引張弾性率は試験片の巾と厚みとを用いて算出した。
【０１３６】
紫外線透過率：分光光度計（ＵＶ−１８００、島津製作所製）を用いて、ポリ塩化ビニル系樹脂シート（ｂ）の総厚の２０％の厚みのシートサンプルを用意し、このシートサンプルの３００ｎｍ以上４００ｎｍ以下の紫外線透過率の測定を行った。
【０１３７】
【表１】
2017132997.tif 000002
【０１３８】
【表２】
2017132997.tif 000003
【０１３９】
【表３】
2017132997.tif 000004
【０１４０】
【表４】
2017132997.tif 000005
【０１４１】
本発明の好ましい実施形態は上記の通りであるが、本発明はそれらのみに限定されるものではなく、本発明の趣旨から逸脱することのない様々な実施形態が他になされる。
【０１４２】
本明細書におけるポリ塩化ビニル系樹脂防水シート１００，１００ａ，１００ｂ，１００ｃ，１００ｄ，１００ｅは請求項中の「ポリ塩化ビニル系樹脂シート」に相当し、ポリ塩化ビニル系樹脂層２００，２００ａは「ポリ塩化ビニル系樹脂組成物の層」に相当し、補強層２１０は「補強層」に相当し、ポリ塩化ビニル系樹脂組成物（強化繊維なし）の層２２０は「補強層の一方の面に積層されたポリ塩化ビニル系樹脂」「補強層の…他方の面に積層されたポリ塩化ビニル系樹脂組成物の層」に相当し、被覆層３１０は「被覆層」に相当し、裏層３２０は「補強層の…他方の面に積層された…他の層」に相当する。
【産業上の利用可能性】
【０１４３】
本発明は、屋内および屋外を問わず使用時または保存時に自然環境（光、温度、水分などによる負荷）に晒されうるシートに利用される。たとえば、施工シートおよび役物などの施工資材（好ましくは防水シートおよび防水役物などの防水資材）；合皮生地、エナメル生地、化粧シートなどの生地材に利用されてよい。
【符号の説明】
【０１４４】
１００，１００ａ，１００ｂ，１００ｃ，１００ｄ，１００ｅ…ポリ塩化ビニル系樹脂防水シート（ポリ塩化ビニル系樹脂シート）
２００，２００ａ…ポリ塩化ビニル系樹脂層（ポリ塩化ビニル系樹脂組成物の層）
２１０…補強層
２２０…ポリ塩化ビニル系樹脂組成物（強化繊維なし）の層（補強層の一方の面に積層されたポリ塩化ビニル系樹脂組成物の層、他方の面に積層されたポリ塩化ビニル系樹脂組成物の層）
３１０…被覆層
３２０…裏層（他方の面に積層された他の層）
【図１】
2017132997.tif 000006
【図２】
2017132997.tif 000007
【図３】
2017132997.tif 000008
【図４】
2017132997.tif 000009
【図５】
2017132997.tif 000010
【図６】
2017132997.tif 000011